СПОСОБ ПОЛУЧЕНИЯ ПОВЕРХНОСТИ МЕТАЛЛИЧЕСКОГО ИМПЛАНТАТА НА ОСНОВЕ ТИТАНА ДЛЯ ВСТАВЛЕНИЯ В КОСТНУЮ ТКАНЬ

1. Способ получения поверхности металлического имплантата на основе титана, предназначенного для вставления в костную ткань, включающий этапы:
(a) струйной обработки внешней области имплантата частицами оксида алюминия под давлением;
(b) химической обработки внешней области имплантата, подвергнутой струйной обработке, кислотной композицией, включающей серную кислоту и фтористоводородную кислоту; и
(c) термической обработки внешней области имплантата, подвергнутой струйной обработке и химической обработке, путем нагревания до температуры 200-450°C в течение 15-120 мин.
2. Способ по п.1, характеризующийся тем, что струйную обработку поверхности частицами оксида алюминия на этапе (а) выполняют под давлением 1-6 атм.
3. Способ по п.2, характеризующийся тем, что струйную обработку поверхности частицами оксида алюминия на этапе (а) выполняют под давлением 3 атм.
4. Способ по п.1, характеризующийся тем, что частицы оксида алюминия, используемые на этапе (а), имеют размер 10-100 мкм.
5. Способ по п.4, характеризующийся тем, что частицы оксида алюминия, используемые на этапе (а), имеют размер 25 мкм.
6. Способ по п.1, характеризующийся тем, что кислотная композиция, используемая на этапе (b), содержит 15-50 об.% серной кислоты и 0,01-1 об.% фтористоводородной кислоты.
7. Способ по п.6, характеризующийся тем, что кислотная композиция, используемая на этапе (b), включает 28,8 об.% серной кислоты и 0,024 об.% фтористоводородной кислоты.
8. Способ по п.1, характеризующийся тем, что химическую обработку на этапе (b) проводят при температуре 50-110°C в течение 4-60 мин.
9. Способ по п.8, характеризующийся тем, что химическую обработку на этапе (b) проводят при температуре 75°C в течение 12 мин.
10. Способ по п.1, характеризующийся тем, что термическую обработку на этапе (с) проводят при температуре 285°C в течение 60 мин.
11. Поверхность, получаемая способом по пп.1-10, характеризующаяся тем, что содержит по существу чистый оксид титана и имеет толщину 8-50 нм и шероховатость микрометрического масштаба.